【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
硬練りセメントモルタルに使用するための混合組成物であって、
ａ）２０〜９９．９重量％の量の、未加工コットンリンターから製造されたアルキルヒドロキシアルキルセルロース、ヒドロキシアルキルセルロース、および、それらの混合物からなる群より選択されるセルロースエーテル、および、
ｂ）０．１〜８０重量％の量の、有機性または無機性の増粘剤、垂れ防止剤、空気連行剤、湿潤剤、消泡剤、流動化剤、分散剤、カルシウム錯化剤、遅延剤、促進剤、撥水剤、再分散性粉末、バイオポリマーおよび繊維からなる群より選択される少なくとも１種の添加剤、
を含み、ここで、該混合組成物をレンガ用セメントモルタル配合物に用いて、十分な量の水と混合すると、該配合物は、基材に塗布することができるレンガ用モルタルまたは薄い目地モルタルを生成し、ここで、該モルタル中の混合物の量は有意に低減されており、同時に、該軟練りモルタルの保水性、増粘の挙動および／または垂れ下り抵抗は、従来の類似のセルロースエーテルを用いた場合と比べて改善されているか、またはそれと同等である、上記混合組成物。
【請求項２】
硬練りセメントモルタル組成物であって、水硬性セメント、細骨材原料、および、未加工コットンリンターから製造された少なくとも１種のセルロースエーテルである水分保持剤を含み、ここで、該硬練りセメントモルタル組成物を十分な量の水と混合すると、該硬練りモルタル組成物は、基材に塗布できる軟練りレンガ用モルタルまたは薄い目地モルタルを生成し、ここで、該レンガ用モルタルまたは薄い目地モルタル中のセルロースエーテルの量は有意に低減されており、同時に、該軟練りモルタルの保水性、増粘の挙動および／または垂れ下り抵抗は、従来の類似のセルロースエーテルを用いた場合と同等であるか、または、それに比べて改善されている、上記組成物。
【手続補正２】
【補正対象書類名】明細書
【補正対象項目名】０１０４
【補正方法】変更
【補正の内容】
【０１０４】
好ましい実施形態を参照して本発明を説明したが、当然ながら、特許請求された発明の本質と範囲を逸脱することなく、それらの形態および詳細における変化形および改変を作製することができる。このような変化形および改変は、本明細書に添付された請求項の権利および範囲内であるとみなされる。
［本発明の態様］
［１］
硬練りセメントモルタルに使用するための混合組成物であって、
ａ）２０〜９９．９重量％の量の、未加工コットンリンターから製造されたアルキルヒドロキシアルキルセルロース、ヒドロキシアルキルセルロース、および、それらの混合物からなる群より選択されるセルロースエーテル、および、
ｂ）０．１〜８０重量％の量の、有機性または無機性の増粘剤、垂れ防止剤、空気連行剤、湿潤剤、消泡剤、流動化剤、分散剤、カルシウム錯化剤、遅延剤、促進剤、撥水剤、再分散性粉末、バイオポリマーおよび繊維からなる群より選択される少なくとも１種の添加剤、
を含み、ここで、該混合組成物をレンガ用セメントモルタル配合物に用いて、十分な量の水と混合すると、該配合物は、基材に塗布することができるレンガ用モルタルまたは薄い目地モルタルを生成し、ここで、該モルタル中の混合物の量は有意に低減されており、同時に、該軟練りモルタルの保水性、増粘の挙動および／または垂れ下り抵抗は、従来の類似のセルロースエーテルを用いた場合と比べて改善されているか、またはそれと同等である、上記混合組成物。
［２］
前記アルキルヒドロキシアルキルセルロースのアルキル基は、１〜２４個の炭素原子を有し、ヒドロキシアルキル基は、２〜４個の炭素原子を有する、１に記載の混合組成物。
［３］
前記セルロースエーテルは、メチルヒドロキシエチルセルロース（ＭＨＥＣ）、メチルヒドロキシプロピルセルロース（ＭＨＰＣ）、ヒドロキシエチルセルロース（ＨＥＣ）、エチルヒドロキシエチルセルロース（ＥＨＥＣ）、メチルエチルヒドロキシエチルセルロース（ＭＥＨＥＣ）、疎水化修飾したエチルヒドロキシエチルセルロース（ＨＭＥＨＥＣ）、疎水化修飾したヒドロキシエチルセルロース（ＨＭＨＥＣ）、および、それらの混合物からなる群より選択される、１に記載の混合組成物。
［４］
前記混合物は、メチルセルロース（ＭＣ）、メチルヒドロキシエチルセルロース（ＭＨＥＣ）、メチルヒドロキシプロピルセルロース（ＭＨＰＣ）、ヒドロキシエチルセルロース（ＨＥＣ）、エチルヒドロキシエチルセルロース（ＥＨＥＣ）、疎水化修飾したヒドロキシエチルセルロース（ＨＭＨＥＣ）、疎水化修飾したエチルヒドロキシエチルセルロース（ＨＭＥＨＥＣ）、メチルエチルヒドロキシエチルセルロース（ＭＥＨＥＣ）、スルホエチルメチルヒドロキシエチルセルロース（ＳＥＭＨＥＣ）、スルホエチルメチルヒドロキシプロピルセルロース（ＳＥＭＨＰＣ）、および、スルホエチルヒドロキシエチルセルロース（ＳＥＨＥＣ）からなる群より選択される１種またはそれ以上の従来のセルロースエーテルをさらに含む、１に記載の混合組成物。
［５］
前記セルロースエーテルの量は、７０〜９９重量％である、１に記載の混合組成物。
［６］
前記少なくとも１種の添加剤の量は、０．５〜３０重量％である、１に記載の混合組成物。
［７］
前記少なくとも１種の添加剤は、多糖類からなる群より選択される有機性の増粘剤である、１に記載の混合組成物。
［８］
前記多糖類は、スターチエーテル、スターチ、グアール／グアール誘導体、デキストラン、キチン、キトサン、キシラン、キサンタンガム、ウェランガム、ジェランガム、マンナン、ガラクタン、グルカン、アラビノキシラン、アルギナート、および、セルロース繊維からなる群より選択される、７に記載の混合組成物。
［９］
前記少なくとも１種の添加剤は、アクリルアミドのホモまたはコポリマー、ゼラチン、ポリエチレングリコール、カゼイン、リグニンスルホン酸塩、ナフタレンスルホン酸塩、スルホン化メラミン−ホルムアルデヒド縮合体、スルホン化ナフタレン−ホルムアルデヒド縮合体、ポリアクリル酸塩、ポリカルボキシレート エーテル、ポリスチレンスルホン酸塩、リン酸塩、ホスホン酸塩、１〜４個の炭素原子を有する有機酸のカルシウム塩、アルカノアートの塩、硫酸アルミニウム、金属アルミニウム、ベントナイト、モンモリロナイト、海泡石、ポリアミド繊維、ポリプロピレン繊維、ポリビニルアルコール、および、酢酸ビニル系のホモ、コまたはターポリマー、マレイン酸エステル、エチレン、スチレン、ブタジエン、ビニルバーサテート、および、アクリル単量体からなる群より選択される、１に記載の混合組成物。
［１０］
前記少なくとも１種の添加剤は、カルシウムキレート剤、フルーツ酸、および、表面活性物質からなる群より選択される、１に記載の混合組成物。
［１１］
前記モルタルで用いられる混合物の有意に低減された量は、少なくとも５％の低減である、１に記載の混合組成物。
［１２］
前記モルタルで用いられる混合物の有意に低減された量は、少なくとも１０％の低減である、１に記載の混合組成物。
［１３］
前記混合組成物は、ＭＨＥＣまたはＭＨＰＣ、ならびに、アクリルアミドのホモまたはコポリマー、スターチエーテル、流動化剤およびそれらの混合物からなる群より選択される添加剤で構成される、４に記載の混合組成物。
［１４］
前記コポリアクリルアミドは、ポリ（アクリルアミド−コ−ナトリウム−アクリラート）、ポリ（アクリルアミド−コ−アクリル酸）、ポリ（アクリルアミド−コ−ナトリウム−アクリルアミドメチルプロパンスルホナート）、ポリ（アクリルアミド−コ−アクリルアミドメチルプロパンスルホン酸）、ポリ（アクリルアミド−コ−ジアリルジメチルアンモニウムクロライド）、ポリ（アクリルアミド−コ−（アクリロイルアミノ）プロピルトリメチルアンモニウムクロライド）、ポリ（アクリルアミド−コ−（アクリロイル）エチルトリメチルアンモニウムクロライド）、および、それらの混合物からなる群より選択される、１３に記載の混合組成物。
［１５］
前記スターチエーテルは、ヒドロキシアルキルスターチ（ここで、該アルキル基は、１〜４個の炭素原子を有する）、カルボキシメチル化したスターチエーテル、および、それらの混合物からなる群より選択される、１３に記載の混合組成物。
［１６］
前記流動化剤は、カゼイン、リグニンスルホン酸塩、ナフタレンスルホン酸塩、スルホン化メラミン−ホルムアルデヒド縮合体、スルホン化ナフタレン−ホルムアルデヒド縮合体、ポリアクリル酸塩、ポリカルボキシレートエーテル、ポリスチレンスルホン酸塩、および、それらの混合物からなる群より選択される、１３に記載の混合組成物。
［１７］
ＨＭＨＥＣ、および、ポリアクリルアミド、スターチエーテル、流動化剤、および、それらの混合物からなる群より選択される添加剤で構成される、４に記載の混合組成物。
［１８］
硬練りセメントモルタル組成物であって、水硬性セメント、細骨材原料、および、未加工コットンリンターから製造された少なくとも１種のセルロースエーテルである水分保持剤を含み、ここで、該硬練りセメントモルタル組成物を十分な量の水と混合すると、該硬練りモルタル組成物は、基材に塗布できる軟練りレンガ用モルタルまたは薄い目地モルタルを生成し、ここで、該レンガ用モルタルまたは薄い目地モルタル中のセルロースエーテルの量は有意に低減されており、同時に、該軟練りモルタルの保水性、増粘の挙動および／または垂れ下り抵抗は、従来の類似のセルロースエーテルを用いた場合と同等であるか、または、それに比べて改善されている、上記組成物。
［１９］
前記少なくとも１種のセルロースエーテルは、未加工コットンリンターから製造されたアルキルヒドロキシアルキルセルロースおよびヒドロキシアルキルセルロース、ならびにそれらの混合物からなる群より選択される、１８に記載の硬練りセメントモルタル組成物。
［２０］
前記アルキルヒドロキシアルキルセルロースのアルキル基は、１〜２４個の炭素原子を有し、ヒドロキシアルキル基は、２〜４個の炭素原子を有する、１９に記載の硬練りセメントモルタル組成物。
［２１］
前記セルロースエーテルは、メチルヒドロキシエチルセルロース（ＭＨＥＣ）、メチルヒドロキシプロピルセルロース（ＭＨＰＣ）、メチルエチルヒドロキシエチルセルロース（ＭＥＨＥＣ）、エチルヒドロキシエチルセルロース（ＥＨＥＣ）、疎水化修飾したエチルヒドロキシエチルセルロース（ＨＭＥＨＥＣ）、ヒドロキシエチルセルロース（ＨＥＣ）、疎水化修飾したヒドロキシエチルセルロース（ＨＭＨＥＣ）、および、それらの混合物からなる群より選択される、１８に記載の硬練りセメントモルタル組成物。
［２２］
前記セルロースエーテルは、適用可能であれば、無水グルコース単位あたり、０．５〜２．５のメチルまたはエチル置換度、０．０１〜６のヒドロキシエチルまたはヒドロキシプロピルのモル置換度（ＭＳ）、および、０．０１〜０．５の疎水性置換基のモル置換度（ＭＳ）を有する、２１に記載の硬練りセメントモルタル組成物。
［２３］
前記混合物は、メチルセルロース（ＭＣ）、メチルヒドロキシエチルセルロース（ＭＨＥＣ）、メチルヒドロキシプロピルセルロース（ＭＨＰＣ）、ヒドロキシエチルセルロース（ＨＥＣ）、エチルヒドロキシエチルセルロース（ＥＨＥＣ）、疎水化修飾したヒドロキシエチルセルロース（ＨＭＨＥＣ）、疎水化修飾したエチルヒドロキシエチルセルロース（ＨＭＥＨＥＣ）、メチルエチルヒドロキシエチルセルロース（ＭＥＨＥＣ）、スルホエチルメチルヒドロキシエチルセルロース（ＳＥＭＨＥＣ）、スルホエチルメチルヒドロキシプロピルセルロース（ＳＥＭＨＰＣ）、および、スルホエチルヒドロキシエチルセルロース（ＳＥＨＥＣ）からなる群より選択される１種またはそれ以上の従来のセルロースエーテルをさらに含む、１８に記載の混合組成物。
［２４］
前記セルロースエーテルの量は、０．００１〜１．０重量％である、１８に記載の硬練りセメントモルタル組成物。
［２５］
有機性または無機性の増粘剤、垂れ防止剤、空気連行剤、湿潤剤、消泡剤、分散剤、カルシウム錯化剤、遅延剤、促進剤、撥水剤、再分散性粉末、バイオポリマーおよび繊維からなる群より選択される１種またはそれ以上の添加剤と組み合わせた、１８に記載の硬練りセメントモルタル組成物。
［２６］
前記１種またはそれ以上の添加剤は、多糖類からなる群より選択される有機性の増粘剤である、２５に記載の硬練りセメントモルタル組成物。
［２７］
前記多糖類は、スターチエーテル、スターチ、グアール、グアール誘導体、デキストラン、キチン、キトサン、キシラン、キサンタンガム、ウェランガム、ジェランガム、マンナン、ガラクタン、グルカン、アラビノキシラン、アルギナート、および、セルロース繊維からなる群より選択される、２６に記載の硬練りセメントモルタル組成物。
［２８］
前記１種またはそれ以上の添加剤は、ポリアクリルアミド、ゼラチン、ポリエチレングリコール、カゼイン、リグニンスルホン酸塩、ナフタレンスルホン酸塩、スルホン化メラミン−ホルムアルデヒド縮合体、スルホン化ナフタレン−ホルムアルデヒド縮合体、ポリアクリル酸塩、ポリカルボキシレートエーテル、ポリスチレンスルホン酸塩、フルーツ酸、リン酸塩、ホスホン酸塩、１〜４個の炭素原子を有する有機酸のカルシウム塩、アルカノアートの塩、硫酸アルミニウム、金属アルミニウム、ベントナイト、モンモリロナイト、海泡石、ポリアミド繊維、ポリプロピレン繊維、ポリビニルアルコール、および、酢酸ビニルベースのホモ、コまたはターポリマー、マレイン酸エステル、エチレン、スチレン、ブタジエン、ビニルバーサテート、および、アクリル単量体からなる群より選択される、２５に記載の硬練りセメントモルタル組成物。
［２９］
前記１種またはそれ以上の添加剤の量は、０．０００１〜２０重量％である、２５に記載の硬練りセメントモルタル組成物。
［３０］
前記細骨材原料は、ケイ砂、ドロマイト、石灰石、軽量骨材、ゴム粉末、および、フライアッシュからなる群より選択される、１８に記載の硬練りセメントモルタル組成物。
［３１］
前記軽量骨材は、パーライト、発泡ポリスチレン、コルク、膨張バーミキュライト、および、中空ガラス球状体からなる群より選択される、３０に記載の硬練りセメントモルタル組成物。
［３２］
前記細骨材原料は、１０〜９５重量％の量で存在する、３０に記載の硬練りセメントモルタル組成物。
［３３］
前記細骨材原料は、４０〜９０重量％の量で存在する、３０に記載の硬練りセメントモルタル組成物。
［３４］
前記水硬性セメントは、ポルトランドセメント、ポルトランドスラグセメント、ポルトランドシリカフュームセメント、ポルトランドポゾランセメント、ポルトランドバーントシェールセメント、ポルトランド石灰石セメント、ポルトランド複合セメント、高炉セメント、ポゾランセメント、複合セメント、および、アルミン酸カルシウムセメントからなる群より選択される、１８に記載の硬練りセメントモルタル組成物。
［３５］
前記水硬性セメントは、４〜６０重量％の量で存在する、１８に記載の硬練りセメントモルタル組成物。
［３６］
前記水硬性セメントは、１０〜４０重量％の量で存在する、１８に記載の硬練りセメントモルタル組成物。
［３７］
消石灰、石膏、ポゾラン、高炉スラグおよび水硬性石灰からなる群より選択される少なくとも１種のその他の鉱物性の結合剤と組み合わせた、１８に記載の硬練りセメントモルタル組成物。
［３８］
前記少なくとも１種の鉱物性の結合剤は、０．１〜３０重量％の量で存在する、３７に記載の硬練りセメントモルタル組成物。
［３９］
前記硬練りセメントモルタル組成物で用いられるセルロースエーテルの有意に低減された量は、少なくとも５％の低減である、１８に記載の硬練りセメントモルタル組成物。
［４０］
前記硬練りセメントモルタル組成物で用いられるセルロースエーテルの有意に低減された量は、少なくとも１０％の低減である、１８に記載の硬練りセメントモルタル組成物。
［４１］
前記セルロースエーテルは、ＭＨＥＣまたはＭＨＰＣであり、さらに、ブルックフィールドＲＶＴ粘度計で、２重量％、２０℃および２０ｒｐｍで、スピンドル番号７を用いて測定した場合、８０，０００ｍＰａより大きい水溶液のブルックフィールド粘度を有する、２１に記載の硬練りセメントモルタル組成物。
［４２］
前記セルロースエーテルは、ＭＨＥＣまたはＭＨＰＣであり、さらに、ブルックフィールドＲＶＴ粘度計で、２重量％、２０℃および２０ｒｐｍで、スピンドル番号７を用いて測定した場合、９０，０００ｍＰａより大きい水溶液のブルックフィールド粘度を有する、２１に記載の硬練りセメントモルタル組成物。